НАНОМЕТРОВАЯ РЕСТРУКТУРИЗАЦИЯ ПОВЕРХНОСТИ НОСИТЕЛЯ ОКИСИ АЛЮМИНИЯ ДЛЯ ПОЛУЧЕНИЯ ОКИСЕЙ АЛКЕНОВ

1. Носитель для катализатора, полезного для эпоксидирования олефинов, который включает инертную жаростойкую твердую подложку, подложку, имеющую поверхность и множество выступов, выступающих над поверхностью подложки, выступы которой детектируются при частотах сканирования в интервале от приблизительно 250 циклов/мкм или более.
2. Носитель по п.1, где подложка включает окись алюминия, активированный уголь, пемзу, оксид магния, диоксид циркония, диоксид титана, кизельгур, фуллерову землю, карбид кремния, окись кремния, диоксид кремния, оксид магния, глины, искусственные цеолиты, природные цеолиты, керамические материалы и их сочетания.
3. Носитель по п.1, в котором выступы имеют форму палочек, трубочек, волокон или их сочетания.
4. Носитель по п.1, в котором выступы имеют средний диаметр в интервале от приблизительно 1 нм до приблизительно 100 нм.
5. Носитель по п.1, в котором выступы имеют среднюю высоту в интервале от приблизительно 1 нм до приблизительно 300 нм.
6. Носитель по п.1, в котором выступы детектируются на поверхности подложки при частотах сканирования в интервале от приблизительно 250 до приблизительно 800 циклов/мкм, анализом мощности спектральной плотности.
7. Способ производства носителя для катализатора, полезного для эпоксидирования олефинов, который включает предложение инертной жаростойкой твердой подложки, подложки, имеющей поверхность, и обработку поверхности подложки для получения таким образом множества выступов, выступающих над поверхностью подложки, выступы которой детектируются при частотах сканирования в интервале от приблизительно 250 циклов/мкм и более.
8. Способ по п.7, в котором выступы имеют форму палочек, трубочек, волокон или их сочетания.
9. Способ по п.7, в котором выступы имеют средний диаметр в интервале от приблизительно 1 нм до приблизительно 100 нм.
10. Способ по п.7, в котором выступы имеют среднюю высоту в интервале от приблизительно 1 нм до приблизительно 300 нм.
11. Способ по п.7, в котором выступы детектируются на поверхности подложки при частотах сканирования в интервале от приблизительно 250 до приблизительно 800 циклов/мкм анализом мощности спектральной плотности.
12. Способ по п.7, в котором обработку проводят выдерживанием подложки в растворе органической кислоты, неорганической кислоты, основания, соли или их сочетания в течение времени и при температуре, достаточных для растворения части подложки и повторного нанесения растворенной части на поверхность подложки.
3
13. Способ по п.7, в котором обработку проводят выдерживанием подложки в растворе гидроксида щелочного металла или HNO.
3
14. Способ по п.7, в котором обработку проводят выдерживанием подложки в растворе гидроксида щелочного металла или HNO в концентрации в интервале от приблизительно 0,01 моль до приблизительно 10 моль.
3
15. Способ по п.7, в котором обработку проводят выдерживанием подложки в растворе гидроксида щелочного металла или HNO в концентрации в интервале от приблизительно 0,01 моль до приблизительно 10 моль в течение от приблизительно 1 мин до приблизительно 30 дней при температуре от приблизительно 0°С до приблизительно 250°С при желании с последующей сушкой.
16. Катализатор, полезный для эпоксидирования олефина, который включает носитель, который включает инертную жаростойкую твердую подложку, подложку, имеющую поверхность и множество выступов, выступающих над поверхностью, выступы которой детектируются при частотах сканирования в интервале от приблизительно 250 циклов/мкм или более; носитель, включающий каталитически эффективное количество серебра.
17. Катализатор по п.16, кроме того, включающий промотирующее количество промотора, промотор, включающий одно или более соединений, содержащих щелочной металл, одно или более соединений, содержащих переходный металл, одно или более соединений, содержащих серу, одно или более соединений, содержащих фтор или их сочетания.
18. Катализатор по п.16, в котором переходный металл включает элемент, выбранный из групп 5b, 6b, 7b и 8 Периодической системы элементов и их сочетаний.
19. Катализатор по п.16, в котором переходный металл включает рений, молибден, вольфрам и их сочетания.
20. Катализатор по п.16, в котором соединение, содержащее щелочной металл, включает литий, натрий, калий, рубидий, цезий или их сочетания.
21. Способ окисления этилена до окиси этилена, который включает окисление этилена молекулярным кислородом в газовой фазе в неподвижном слое трубчатого реактора в присутствии катализатора по п.16.